СПОСОБ ИЗГОТОВЛЕНИЯ АЖУРНОГО КЕРАМИЧЕСКОГО ИЗДЕЛИЯ
METHOD OF MAKING LACED CERAMIC ARTICLE

Изобретение относится к производству керамических изделий, преимущественно панно, сувениров, игрушек.
Известен способ изготовления ажурного керамического изделия, включающий приготовление керамического шликера, плетение заготовки изделия из полиэфирного или органического волокна, с последующей ее пропиткой керамическим шликером, сушкой и обжигом [1].
Задача изобретения состоит в повышении прочности ажурного керамического изделия.
Технический результат достигается тем, что по способу изготовления ажурного керамического изделия, включающему приготовление глиняного шликера, плетение заготовки изделия из волокнистого материала, с последующей ее пропиткой глиняным шликером, сушкой и обжигом, в качестве волокнистого материала используют материал на основе стеклянных волокон, спекающийся при обжиге с керамикой.
Способ поясняется примерами изготовления ажурного керамического изделия.
1. Подготавливают глиняный шликер следующего состава, мас. %: глина красножгущаяся 60; вода 39,9; натрий двууглекислый 0,1. Из волокнистого материала (стеклянных нитей, жгутов) плетут заготовку сувенира (корзиночки). Заготовку пропитывают (путем погружения) глиняным шликером, сушат (предварительно расправив) до влажности не более 6% и обжигают при температуре 1000°С. При обжиге волокнистый материал спекается с керамикой.
2. Подготавливают керамический шликер следующего состава, мас. %: глина беложгущаяся 50; вода 49,8; триполифосфат натрия 0,1; глицерин 0,1. Из волокнистого материала (стеклянных нитей) плетут заготовку елочной игрушки. Заготовку пропитывают (путем погружения) глиняным шликером и сушат (предварительно расправив) до влажности не более 6%, напыляют на ее поверхность слой цветной глазури и обжигают при температуре 1200°С. Волокнистый материал при обжиге спекается с керамикой.
3. Подготавливают глиняный шликер следующего состава, мас. %: глина беложгущаяся 10; глина красножгущаяся 40; вода 49,8; триполифосфат натрия 0,1; глицерин 0,1. Из волокнистого материала (обрезков стеклоткани) плетут заготовку декоративного панно. Заготовку пропитывают (путем погружения) глиняным шликером и сушат (предварительно расправив) до влажности не более 6%, напыляют на ее поверхность слой цветного ангоба, подсушивают и обжигают при температуре 1000°С. Волокнистый материал при обжиге спекается с керамикой.
Способ позволяет получать ажурные керамические изделия, при этом повышается их прочность за счет армирования стеклянными волокнами.
Источник информации
1. US 6547967, 2003.